(57)【要約】【課題】ガラスから形成された上層が割れ難いキッチンカウンター及び厨房台を提供する。【解決手段】キッチンカウンター２は、下層２２と、接着層２３と、上層２４とを備えた複合材である。下層２２は、鋼又はカーボンから形成されている。接着層２３は下層２２上に設けられている。上層２４は、ガラスから形成され、下面の全体が接着層２３を介して下層２２に接着されている。【選択図】図２
2018094153.tif 000002
【特許請求の範囲】
【請求項１】
鋼又はカーボンから形成された下層と、
前記下層上に設けられた接着層と、
ガラスから形成され、下面の全体が前記接着層を介して前記下層に接着された上層とを備えた複合材であることを特徴とするキッチンカウンター。
【請求項２】
前記接着層の熱伝導率が、前記上層の熱伝導率以上であることを特徴とする請求項１に記載のキッチンカウンター。
【請求項３】
前記接着層に金属フィラーが含まれていることを特徴とする請求項１又は請求項２に記載のキッチンカウンター。
【請求項４】
前記上層が、厚さ４ｍｍ以上８ｍｍ以下の強化ガラス板であることを特徴とする請求項１〜３のいずれか１項に記載のキッチンカウンター。
【請求項５】
前記上層が、表面圧縮応力５０ＭＰａ以上の強化ガラス板であることを特徴とする請求項１〜４のいずれか１項に記載のキッチンカウンター。
【請求項６】
キャビネットと、
請求項１〜４のいずれか１項に記載のキッチンカウンターとを備え、
前記キャビネット上に前記キッチンカウンターが設置されたことを特徴とする厨房台。
【発明の詳細な説明】
【技術分野】
【０００１】
本発明は、キッチンカウンター及び厨房台に関する。
【背景技術】
【０００２】
特許文献１には流し台が開示されている。この流し台の天板は、合わせガラス板によって形成されている。合わせガラス板は、２層のガラス層と、２層のガラス層の間に存在した化粧シート層によって構成されている。また、化粧シート層は、和紙、布、樹脂シート等によって形成されている。
【先行技術文献】
【特許文献】
【０００３】
【特許文献１】特開平５−２４５０１１号公報
【発明の概要】
【発明が解決しようとする課題】
【０００４】
ところで、上述したような天板の上に、例えば加熱されたフライパンや天ぷら鍋等の載置物が置かれた場合、ガラス層の温度が部分的に上昇する。この場合、ガラス層においては、加温された部分の熱膨張量と、その他の部分の熱膨張量とが異なるため、ガラス層が割れる可能性がある。
【０００５】
本発明は前記事情に鑑みてなされたものであって、ガラスから形成された上層が割れ難いキッチンカウンター及び厨房台を提供することを目的とする。
【課題を解決するための手段】
【０００６】
前記目的を達成するために本発明に係る一態様のキッチンカウンターは、下層と、接着層と、上層とを備えた複合材である。下層は、鋼又はカーボンから形成されている。接着層は、前記下層上に設けられている。上層は、ガラスから形成され、下面の全体が前記接着層を介して前記下層に接着されている。
【０００７】
本発明に係る一態様の厨房台は、キャビネットと、前記キッチンカウンターとを備えている。前記キャビネット上に前記キッチンカウンターが設置されている。
【発明の効果】
【０００８】
本発明に係るキッチンカウンター及び厨房台は、ガラスから形成された上層が割れ難い。
【図面の簡単な説明】
【０００９】
【図１】図１は、本発明に係る第１実施形態のキッチンカウンターを備えた厨房台の斜視図である。
【図２】図２は、同上のキッチンカウンターの断面図である。
【図３】図３は、同上のキッチンカウンターの上層、接着層及び下層を示した分解斜視図である。
【発明を実施するための形態】
【００１０】
以下に示す実施形態は、キッチンカウンター及び厨房台に関し、詳しくは、厨房台の天板を構成するキッチンカウンター及びこのキッチンカウンターを備えた厨房台に関する。
【００１１】
（第１実施形態）
図１に本実施形態のキッチンカウンター２を備えた厨房台１を示す。利用者は、厨房台１の前方に立った状態で厨房台１を利用する。
【００１２】
本実施形態の厨房台１は流し台であって、キッチンカウンター２が設置されたキャビネット３と、キッチンカウンター２に取り付けられたシンク４とを備えている。
【００１３】
キャビネット３は、床に設置されるキャビネット本体３０を備えている。キャビネット本体３０は、上方から見て左右方向に長い矩形状に形成されている。キャビネット本体３０の内部にはキッチン用品等を収納するための収納空間３１が形成されている。キャビネット本体３０の前面には、収納空間３１を前方に開放する開口部３２が形成されている。
【００１４】
キャビネット３は、キャビネット本体３０の開口部３２を開閉可能な閉塞板３３をさらに備えている。閉塞板３３は、例えば、収納空間３１に前方から出入可能に収納される引出しの前板、又はキャビネット本体３０に回転可能に連結された扉等によって構成され、開口部３２を閉塞する。
【００１５】
キャビネット本体３０はキッチンカウンター２を下方から支持している。キッチンカウンター２はキャビネット本体３０に固定されている。キッチンカウンター２は、例えば接着剤を用いてキャビネット本体３０に接着されることにより、キャビネット本体３０に対して固定される。
【００１６】
本実施形態のキッチンカウンター２は、上方から見て左右方向に長い矩形状の外形を有する平板状に形成されている。キッチンカウンター２は、キャビネット本体３０を上方から覆っている。キッチンカウンター２は、厨房台１の天板（ワークトップ）を構成している。キッチンカウンター２の上面は、厨房台１の上面を構成している。
【００１７】
キッチンカウンター２には、上下方向に貫通した孔２０が形成されている。孔２０は上方から見て左右方向に延びた矩形状に形成されている。本実施形態の孔２０は、キッチンカウンター２の右側に偏っており、キッチンカウンター２の上面において孔２０よりも左側の部分は、作業面２１を構成している。作業面２１は平坦面である。利用者は、調理を行う際に食材、食器、又は調理器具等を作業面２１に置くことができる。
【００１８】
キッチンカウンター２における孔２０の周縁部には、シンク４の上縁部が接続されている。シンク４は、例えばシンク４の上縁部を接着剤によりキッチンカウンター２における孔２０の周縁部に接着することで、キッチンカウンター２に対して固定される。シンク４の内側空間は、孔２０を介してキッチンカウンター２の上方に開口している。シンク４は、例えば人工大理石等の樹脂製又はステンレス等の金属製である。
【００１９】
本実施形態の厨房台１は、シンク４内に向けて水を吐出する水栓１０をさらに備えている。水栓１０は、例えばシンク４又はキッチンカウンター２に取り付けられる。
【００２０】
図２に示すように、本実施形態のキッチンカウンター２は、鋼から形成された下層２２と、下層２２上に積層された接着層２３と、ガラスから形成され接着層２３上に積層された上層２４とを備えた複合材である。
【００２１】
本実施形態のキッチンカウンター２は、下層２２、接着層２３及び上層２４のみで構成されている。本実施形態の下層２２、接着層２３及び上層２４は、キッチンカウンター２の厚さ方向から見た形状及び大きさが互いに同じである。
【００２２】
図３に示すように、下層２２、接着層２３及び上層２４の各々において孔２０に対応する箇所には、上下方向に貫通した貫通孔２５〜２７が形成されている。孔２０は、貫通孔２５と、貫通孔２６と、貫通孔２７とで構成されている。
【００２３】
図２に示す下層２２の材料として用いられる鋼は、広義の鋼であり、鉄を主成分として炭素を含み、かつ炭素含有量２．１４％以下の鉄合金をいう。鋼にはステンレスも含まれる。
【００２４】
下層２２がステンレスから形成される場合、下層２２の材料としては、例えば、ＳＵＳ４０３、ＳＵＳ４０５、ＳＵＳ４０９、ＳＵＳ４１０、ＳＵＳ４１６、ＳＵＳ４２０、ＳＵＳ４２９、ＳＵＳ４３０、ＳＵＳ４４４、ＳＵＳ４４６、又はＳＵＳ６３０等が用いられる。
【００２５】
下層２２は、強磁性を有する鋼から形成されてもよいし、強磁性を有さない鋼から形成されてもよい。例えば下層２２がステンレスから形成される場合、下層２２の材料は、強磁性を有さないオーステナイト系ステンレスであってもよいし、強磁性を有するフェライト系ステンレス又はマルテンサイト系ステンレスであってもよい。下層２２の材料として強磁性を有する鋼を用いた場合、キッチンカウンター２は磁石が付くカウンターとして利用できる。
【００２６】
下層２２の熱伝導率は、上層２４の熱伝導率よりも大きいことが好ましい。この場合、例えば加熱されたフライパン等の載置物が、上層２４の上に置かれる等することで上層２４の一部が加熱され、この熱が上層２４から接着層２３を介して下層２２に伝わった際には、この熱は下層２２の広範囲に伝わりやすくなる。すなわち、キッチンカウンター２の放熱性が高まる。従って、ガラス製の上層２４の温度が、部分的に上昇して上層２４が割れるといった事態が生じ難くなる。
【００２７】
具体的に本実施形態の下層２２は、厚さが２ｍｍであり、熱伝導率が２６Ｗ／（ｍ・ｋ）である、ＳＵＳ４３０のステンレス鋼板によって構成されている。また、本実施形態の下層２は平板状に形成されている。
【００２８】
接着層２３は、下層２２と上層２４とを接着する層（中間膜）であり、下層２２と上層２４との間に配置された接着剤から形成されている。本実施形態の接着層２３は、下層２２の上面の全体に亘っており、また、上層２４の下面の全体に亘っている。つまり、下層２２の上面の全体と、上層２４の下面全体とが、接着層２３を介して接着されている。
【００２９】
接着層２３の熱伝導率は、上層２４の熱伝導率と同じ、又は上層２４の熱伝導率よりも大きいことが好ましい。すなわち、接着層２３の熱伝導率は、上層２４の熱伝導率以上であることが好ましい。この場合、上層２４の熱が、接着層２３を介して下層２２に伝達されやすくなり、放熱性が向上する。接着層２３の熱伝導率は、例えば１．０Ｗ／（ｍ・ｋ）以上５．０Ｗ（ｍ・ｋ）以下の範囲とされる。
【００３０】
接着層２３の耐熱温度（接着層２３によって上層２４と下層２２との接着を保てる上限温度）は、９０℃以上であることが好ましい。この場合、ガラスの熱により接着層２３が加熱されても、上層２４と下層２２との接着状態が保たれやすい。
【００３１】
本実施形態の接着層２３は、図３に示す接着シート２８から形成される。接着シート２８は、ホットメルト接着剤であって、ＥＶＡ樹脂（エチレン−酢酸ビニル共重合体樹脂）に金属フィラーを混ぜた組成物をシート状に成形することで形成される。
【００３２】
金属フィラーとしては、例えばアルミニウム、グラファイト及び窒化アルミニウムのうちの１種、あるいはこれら２種以上の組み合わせが用いられる。
【００３３】
例えば前記組成物として、このような金属フィラーを体積充填率が４０％となるように混ぜた組成物を用いることで、熱伝導率が１．０Ｗ／（ｍ・ｋ）以上２．０Ｗ／（ｍ・ｋ）以下で、かつ耐熱温度が９０℃以上１２０℃以下の接着層２３を形成することができる。
【００３４】
接着シート２８は、例えば下層２２と上層２４との間に配置された状態で、加熱されながら下層２２と上層２４とで挟まれて圧縮される。これにより、接着シート２８は溶融した接着剤となり、この接着剤によって下層２２と上層２４とは接着される。そして、このように溶融した接着剤は硬化して接着層２３となる。
【００３５】
本実施形態では、アルミニウムフィラーを体積充填率が４０％となるように混ぜた組成物を用いて接着シート２８を成形し、この接着シート２８から、熱伝導率が１．５Ｗ／（ｍ・ｋ）、耐熱温度が１００℃の接着層２３を形成している。
【００３６】
接着シート２８は、上面（上層２４側の面）と下面（下層２２側の面）とのうちのいずれか一方の面又は両方に凹凸が形成されていることが好ましい。この場合、上層２４と下層２２とで接着シート２８を挟み込む過程では、接着シート２８の凹凸が形成された面が、上層２４又は下層２２に部分的に接するようになる。すなわち、接着シート２８と上層２４との接触面積、及び接着シート２８と下層２２との接触面積のうちの少なくとも一方が小さくなる。このため、上層２４と下層２２との間に接着シート２８を挟む過程においては、上層２４又は下層２２が接着シート２８に対して水平方向にスライドしやすくなる。従って、例えば上層２４と下層２２とを厚さ方向から見た形状及び大きさが同じとなるようにカットした後、これら上層２４と下層２２とで接着シート２８を挟んで加熱圧着する際には、上層２４と下層２２との外縁同士の位置合わせを容易に行うことが可能になる。なお、接着シート２８は両面が平坦なシートであってもよい。
【００３７】
また、ガラス製の上層２４は透光性を有するため、接着層２３の上面は、上層２４を透して視認可能となる。このため、接着層２３の上面は、加飾されてもよい。この場合、接着層２３の上面に施される装飾としては、接着層２３の上面に印刷することにより施された模様や色彩、又は接着層２３上に配置され模様又は印刷等が施された布等が挙げられる。なお、接着層２３の上面は、加飾されなくてもよい。
【００３８】
上層２４はガラス単板である。上層２４の材料として用いられるガラスは、例えば通常のガラス（フロートガラス）であってもよいし、強化ガラス、又は耐熱ガラスであってもよい。
【００３９】
本実施形態の上層２４は、厚さが４ｍｍであり、熱伝導率が１．０Ｗ（ｍ・ｋ）程度の強化ガラスによって構成されており、耐衝撃性に優れている。このため、上層２４の上に調理器具等が落下しても、上層２４は割れ難い。
【００４０】
上層２４は、表面圧縮応力が５０ＭＰａ以上の強化ガラス板で構成されることが好ましい。ここで、上層２４の表面圧縮応力は、折原製作所製の応力測定器を用いて測定される。このように上層２４を表面圧縮応力が５０ＭＰａ以上の強化ガラス板で構成することにより、上層２４はより一層割れ難くなる。
【００４１】
上層２４としては、例えば表面圧縮応力が１２０ＭＰａの風冷強化ガラス、又は表面圧縮応力が５００ＭＰａの化学強化ガラスが用いられる。
【００４２】
本実施形態では、上層２４の下面の全体が、接着層２３の上面に密着している。このため、上層２４の熱は接着層２３に伝わりやすい。また、下層２２の上面の全体は、接着層２３の下面に密着している。このため、上層２４から接着層２３に伝達された熱は、下層２２に伝わりやすい。従って、キッチンカウンター２の放熱性が高い。また、接着層２３は上層２４の下面の全体と下層２２の上面の全体とに亘っているため、上層２４と下層２２とは強固に接着される。このため、上層２４に調理器具等が落下して上層２４を構成するガラスが割れたとしても、このガラスの破片が周囲に飛び散り難く、安全性に優れている。
【００４３】
上層２４の厚さは、４ｍｍ以上８ｍｍ以下であることが好ましい。上層２４の厚さが４ｍｍ以上であると、上層２４の強度が高くなり、割れ難い。また、上層２４の厚さが８ｍｍ以下であると、上層２４の熱が接着層２３に伝わりやすくなり、キッチンカウンター２の放熱性が高まり、また、キッチンカウンター２を軽量化できる。
【００４４】
（第２実施形態）
次に第２実施形態について説明する。以下の第２実施形態の説明では、第１実施形態と共通する構成については同一の符号を付して説明を省略する。
【００４５】
本実施形態の下層２２は、カーボンから形成されている。ここで、下層２２はカーボンのみで構成されてもよいし、カーボンを含む複合材料で構成されてもよい。
【００４６】
下層２２は、熱伝導率が７００Ｗ／（ｍ・ｋ）以上１９５０Ｗ／（ｍ・ｋ）以下であることが好ましい。具体的に本実施形態の下層２２は、厚さが１００μｍ、熱伝導率が７００Ｗ／（ｍ・ｋ）のカーボングラファイトシートで構成されている。
【００４７】
（補足）
なお、上述した第１実施形態及び第２実施形態のキッチンカウンター２及び厨房台１は、適宜設計変更可能である。
【００４８】
例えば、第１実施形態及び第２実施形態では、キッチンカウンター２を流し台に設けた例について説明したが、キッチンカウンター２は、その他の厨房台に設けられてもよい。その他の厨房台としては、ガスコンロが設けられるガス台、及び電磁加熱調理機が設けられる調理台等が挙げられる。また、キッチンカウンター２が設けられる厨房台は、ガスコンロ又は電磁加熱調理機で構成された加熱調理機とシンクとの両者が設けられた厨房台であってもよい。
【００４９】
また、キッチンカウンター２は、下層２２、接着層２３及び上層２４だけで構成されず、例えば下層２２、接着層２３及び上層２４に加えて、他の層を備えてもよい。
【００５０】
（効果）
以上説明した第１実施形態及び第２実施形態に示したキッチンカウンター２は、以下に示す特徴を有している。キッチンカウンター２は、下層２２と、接着層２３と、上層２４とを備えた複合材である。下層２２は、鋼又はカーボンから形成されている。接着層２３は下層２２上に設けられている。上層２４は、ガラスから形成され、下面の全体が接着層２３を介して下層２２に接着されている。以下、この特徴を有するキッチンカウンター２を、第１の態様のキッチンカウンター２という。
【００５１】
第１の態様のキッチンカウンター２にあっては、例えば上層２４の上に加熱されたフライパン等が置かれて上層２４の温度が部分的に上昇したとしても、この熱は接着層２３を介して下層２２に伝わり放散される。このため、上層２４の温度が部分的に上昇して上層２４が割れるといった事態が生じ難くなる。また、上層２４は下面の全体が接着層２３を介して下層２２に接着されるため、上層２４の熱が下層２２に伝わりやすく、放熱性能は一層向上する。
【００５２】
また、第１実施形態及び第２実施形態に示したキッチンカウンター２は、第１の態様のキッチンカウンター２の特徴に加えて、以下に示す付加的な特徴を有している。接着層２３の熱伝導率が、上層２４の熱伝導率以上である。以下、この特徴を有するキッチンカウンター２を、第２の態様のキッチンカウンター２という。
【００５３】
第２の態様のキッチンカウンター２にあっては、上層２４の熱が、接着層２３を介して下層２２に伝わりやすく、放熱性能が一層向上する。
【００５４】
また、第１実施形態及び第２実施形態に示したキッチンカウンター２は、第１又は第２の態様のキッチンカウンター２の特徴に加えて、以下に示す付加的な特徴を有している。接着層２３に金属フィラーが含まれる。以下、この特徴を有するキッチンカウンター２を、第３の態様のキッチンカウンター２という。
【００５５】
第３の態様のキッチンカウンター２にあっては、接着層２３に金属フィラーが含まれることにより、接着層２３の熱伝導率が高まる。また、金属フィラーの量を調整することにより、接着層２３の接着性能と熱伝導率とを適切に設定できる。
【００５６】
また、第１実施形態及び第２実施形態に示したキッチンカウンター２は、第１〜第３のいずれかの態様のキッチンカウンター２の特徴に加えて、以下に示す付加的な特徴を有している。上層２４が、厚さ４ｍｍ以上８ｍｍ以下の強化ガラス板である。以下、この特徴を有するキッチンカウンター２を、第４の態様のキッチンカウンター２という。
【００５７】
第４の態様のキッチンカウンター２にあっては、上層２４の厚さを４ｍｍ以上とすることで、上層２４の強度が高くなり、上層２４が割れ難くなる。また、上層２４の厚さを８ｍｍ以下とすることで、上層２４の上面の熱が接着層２３に伝わりやすくなり、上層２４の上に加熱された載置物が置かれたときに、上層２４は一層割れ難くなる。
【００５８】
また、第１実施形態及び第２実施形態に示したキッチンカウンター２は、第１〜第４のいずれかの態様のキッチンカウンター２の特徴に加えて、以下に示す付加的な特徴を有している。上層２４が、表面圧縮応力５０ＭＰａ以上の強化ガラス板である。以下、この特徴を有するキッチンカウンター２を、第５の態様のキッチンカウンター２という。
【００５９】
第５の態様のキッチンカウンター２にあっては、上層２４の強度が高まり、上層２４の上に調理器具等が落下しても、上層２４が割れ難くなる。
【００６０】
また、第１実施形態及び第２実施形態に示した厨房台１は、以下に示す特徴を有している。厨房台１は、キャビネット３と、第１〜第５のいずれかの態様のキッチンカウンター２とを備えている。キャビネット３上にキッチンカウンター２が設置されている。以下、この特徴を有する厨房台１を、第１の態様の厨房台１という。
【００６１】
第１の態様の厨房台１は、キッチンカウンター２のガラスから形成された上層２４が熱や衝撃によって割れ難く、使い勝手が良い。
【符号の説明】
【００６２】
１  厨房台
２  キッチンカウンター
３  キャビネット
２２  下層
２３  接着層
２４  上層
【図１】
2018094153.tif 000003
【図２】
2018094153.tif 000004
【図３】
2018094153.tif 000005